(57)【要約】【課題】耐孔食性に優れた２相ステンレスクラッド鋼の合せ材、２相ステンレスクラッド鋼およびその製造方法を提供する。【解決手段】二相ステンレスクラッド鋼の合せ材の成分組成が、質量％で、Ｃ：０．０３％以下、Ｓｉ：０．００１〜０．１５％、Ｍｎ：２％以下、Ｐ：０．０５％以下、Ｓ：０．０１％以下、Ｎｉ：２〜１０％、Ｃｒ：２０〜２８％、Ｍｏ：１〜５％、Ｎ：０．０１〜０．３０％を含有し、残部Ｆｅ及び不可避的不純物からなることを特徴とする耐孔食性に優れた二相ステンレスクラッド鋼の合せ材。【選択図】なし【特許請求の範囲】
【請求項１】
二相ステンレスクラッド鋼の合せ材の成分組成が、質量％で、Ｃ：０．０３％以下、Ｓｉ：０．００１〜０．１５％、Ｍｎ：２％以下、Ｐ：０．０５％以下、Ｓ：０．０１％以下、Ｎｉ：２〜１０％、Ｃｒ：２０〜２８％、Ｍｏ：１〜５％、Ｎ：０．０１〜０．３０％を含有し、残部Ｆｅ及び不可避的不純物からなることを特徴とする耐孔食性に優れた二相ステンレスクラッド鋼の合せ材。
【請求項２】
前記合せ材の成分組成が、更に、質量％で、Ｗ：１〜３％を含有することを特徴とする請求項１に記載の耐孔食性に優れた二相ステンレスクラッド鋼の合せ材。
【請求項３】
前記合せ材の金属組織がアルファ相およびガンマ相の相分率を各々４０〜６０％、シグマ相の相分率を１％以下であることを特徴とする請求項１または２に記載の耐孔食性に優れた二相ステンレスクラッド鋼の合せ材。
【請求項４】
請求項１乃至３の何れかに記載の二相ステンレスクラッド鋼の合せ材と低炭素鋼または低合金鋼の母材とからなる耐孔食性に優れた二相ステンレスクラッド鋼。
【請求項５】
請求項４に記載の二相ステンレスクラッド鋼の素材を用いて、１０５０〜１２００℃に加熱後、熱間圧延を開始して、９５０℃以下の温度域における制御圧延の累積圧下率を３０％以上８０％以下、圧下比３以上とし、圧延仕上温度を８００℃以上とする熱間圧延を行った後、直ちに冷却速度２℃／ｓ以上、冷却停止温度７００℃以下とする加速冷却を行った後に放冷することを特徴とする耐孔食性に優れた二相ステンレスクラッド鋼の製造方法。
【発明の詳細な説明】
【技術分野】
【０００１】
本発明は、海水などの高塩化物環境下で構造部材として用いられる二相ステンレスクラッド鋼の合せ材及びそれを用いた二相ステンレスクラッド鋼並びにその製造方法に関する。
【背景技術】
【０００２】
従来、海水などの高塩化物環境下や、油井あるいはガス井などの厳しい腐食性環境下、具体的には、油井やガス井の配管類、排煙脱硫装置・排水処理施設・海水揚水発電機などの構造部材、沙紙ロール、遠心分離器、ポンプ・バルブ、熱交換器などには二相ステンレス鋼が採用されてきた。二相ステンレス鋼とはオーステナイト相及びフェライト相よりなる複合組織を有するステンレス鋼であり、優れた耐食性と優れた強度特性を併せ持つており、この鋼では一般に、オーステナイト相とフェライト相との比率がほぼ１：１の場合に耐食性が最も優れていることが知られている。従って、実用鋼の化学成分はオーステナイト相とフェライト相との比率がほぼこの付近にあるように規定されている。
【０００３】
このような観点から、日本工業規格（ＪＩＳ）では棒材・板材としてはＳＵＳ３２９Ｊｌ、ＳＵＳ３２９Ｊ３Ｌ、ＳＵＳ３２９Ｊ４Ｌなどが規格化されている。また、鍛鋼品としてはＳＵＳ３２９Ｊ１ＦＢ、鋳鋼品としてはＳＣＳ１０などが規格化されている。
【０００４】
一方、二相ステンレス鋼の主原料であるＣｒ、Ｎｉ、Ｍｏに代表される合金元素の価格は、時に高騰や大きな変動があるため、無垢材（全厚が合せ材の金属組成のような場合を云う。）としての使用よりも、高合金鋼の優れた防錆性能をより経済的に利用できるクラッド鋼が最近注目されている。
【０００５】
高合金クラッド鋼とは合せ材に高い耐食性を示す高合金鋼材、母材に普通鋼材と二種類の性質の異なる金属を貼り合わせた鋼材である。クラッド鋼は異種金属を金属学的に接合させたもので、めっきとは異なり剥離する心配がなく単一金属及び合金では達し得ない新たな特性を有している。
【０００６】
クラッド鋼は、使用環境毎の目的に合った機能を有する合せ材を選択することにより無垢材と同等の機能を発揮させることができる。さらに、クラッド鋼の母材には耐食性以外の高靭性、高強度といった厳しい環境に適した炭素鋼、低合金鋼を適用することができる。
【０００７】
このように、クラッド鋼は無垢材よりも合金元素の使用量が少なく、かつ、無垢材と同等の防錆性能を確保でき、さらに炭素鋼、低合金鋼と同等の強度、靭性を確保できるため、経済性と機能性が両立できるという利点を有する。
【０００８】
以上から、高合金の合せ材を用いたクラッド鋼は非常に有益な機能性鋼材であると考えられており、近年そのニ−ズが各種産業分野で益々高まっている。
【０００９】
ところで、二相ステンレス鋼では熱的影響による金属組織の変化に伴い、諸性質が変化する場合がある。例えば、融点〜１２００℃の高温域におけるフェライト相（以下α相と呼ぶ）の増加、６００〜９００℃の中温域におけるシグマ相（σ相と呼ぶ）や炭窒化物など異種相の析出、４５０〜５００℃の低温域で生じるα相の分解と考えられる反応など、各温度域で金属組織の変化を生じ、それに伴って耐食性や強度特性が変化することになる。実際の適用に際して、上記の組織変化の中で特に問題となるのがσ相の析出である。σ相が析出すると耐食性および延性・靭性が著しく低下するからである。
【００１０】
σ相の析出防止策としては、特許文献１には、Ｎｉ、Ｃｒ、Ｍｏ、Ｎ、Ｓｉ、Ｍｎの成分範囲を規定し、大型部材においても中心部のσ相析出を防止した２相ステンレス鋼が開示されている。
【００１１】
特許文献２、特許文献３および特許文献４には高耐食性を維持するためのステンレスクラッド鋼の製造方法が開示されている。
【先行技術文献】
【特許文献】
【００１２】
【特許文献１】特許第３７７９０４３号公報
【特許文献２】特開２００５−１３３１２５号公報
【特許文献３】特許第３５２７４５８号公報
【特許文献４】特公平３−６４２３３号公報
【発明の概要】
【発明が解決しようとする課題】
【００１３】
特許文献１に開示された技術は、σ相析出を防止するために溶体化処理を行うものである。即ち、σ相が析出した場合には、一旦その材料全体をσ相の固溶温度以上に加熱保持した後に急冷することによりσ相を消失させるものである。しかしながら、クラッド鋼の場合は、σ相固溶温度以上に加熱保持すると、母材の低合金鋼の結晶粒が粗大化し、機械的特性が著しく悪化するという問題点がある。
【００１４】
特許文献２〜４に開示された技術は、合せ材としてオーステナイトステンレス鋼を使用したクラッド鋼の製造方法に関するものであり、組織がオーステナイト相（以下γ相と呼ぶ）なので、σ相析出の危険度は非常に低い。
【００１５】
σ相析出化防止策の他の方策としては、二相ステンレス鋼の合金成分を改良することが考えられる。例えば、Ｃｒ添加量を少なくすればσ相が析出しにくくなる。これは、σ相の基本構造がＦｅ：Ｃｒ＝１：１のように構成されているからである。同様にＭｏ添加量を低減することにより、σ相の析出を遅延させることができる。しかしながら、ＣｒやＭｏの添加量を低減すれば、母相の耐食性に悪影響を及ぼす。即ち、この方法によるσ相の析出の遅延は、同時に耐食性を犠牲にすることになり、一概にＣｒやＭｏの低減を図ることは困難であるという問題点がある。
【００１６】
上記したように、耐食性を犠牲にせずに二相ステンレス鋼の最大の問題点であるσ相析出を防止する方法は未だに確立されていないのが現状である。特にクラッド鋼を製造する場合には、母材の機械的特性を保持するという制約からσ相を固溶する溶体化処理を行うことは困難であり、σ相析出に伴う二相ステンレス鋼合せ材の耐食性低下防止問題は未だに解決されていない。
【００１７】
本発明は、上記課題を解決したσ相の析出を抑えた、即ち、耐孔食性に優れた二相ステンレスクラッド鋼の合せ材及びそれを用いた二層ステンレス鋼並びにその製造方法を提供することを目的とする。
【課題を解決するための手段】
【００１８】
上記課題を達成するために、本発明者らは既知の二相ステンレス鋼をベースとする多くの試験材を用いて、σ相の析出の容易性に及ぼす各合金元素の影響を評価し、さらに耐食性に関する評価試験を実施した。その結果、不純物元素のうちの特定の元素の許容量を厳密に規定することにより、耐食性を犠牲にせずにσ相の析出を遅延できることを見出し、本発明に至った。本発明の要旨は、以下の通りである。
【００１９】
［１］  二相ステンレスクラッド鋼の合せ材の成分組成が、質量％で、Ｃ：０．０３％以下、Ｓｉ：０．００１〜０．１５％、Ｍｎ：２％以下、Ｐ：０．０５％以下、Ｓ：０．０１％以下、Ｎｉ：２〜１０％、Ｃｒ：２０〜２８％、Ｍｏ：１〜５％、Ｎ：０．０１〜０．３０％を含有し、残部Ｆｅ及び不可避的不純物からなることを特徴とする耐孔食性に優れた二相ステンレスクラッド鋼の合せ材。
【００２０】
［２］  前記合せ材の成分組成が、更に、質量％で、Ｗ：１〜３％を含有することを特徴とする前記［１］に記載の耐孔食性に優れた二相ステンレスクラッド鋼の合せ材。
【００２１】
［３］  前記合せ材の金属組織がアルファ相およびガンマ相の相分率を各々４０〜６０％、シグマ相の相分率を１％以下であることを特徴とする前記［１］または［２］に記載の耐孔食性に優れた二相ステンレスクラッド鋼の合せ材。
【００２２】
［４］  前記［１］乃至［３］の何れかに記載の二相ステンレスクラッド鋼の合せ材と低炭素鋼または低合金鋼の母材とからなる耐孔食性に優れた二相ステンレスクラッド鋼。
【００２３】
［５］  前記［４］に記載の二相ステンレスクラッド鋼の素材を用いて、１０５０〜１２００℃に加熱後、熱間圧延を開始して、９５０℃以下の温度域における制御圧延の累積圧下率を３０％以上８０％以下、圧下比３以上とし、圧延仕上温度を８００℃以上とする熱間圧延を行った後、直ちに冷却速度２℃／ｓ以上、冷却停止温度７００℃以下とする加速冷却を行った後に放冷することを特徴とする耐孔食性に優れた二相ステンレスクラッド鋼の製造方法。
【発明の効果】
【００２４】
本発明は、合せ材である二相ステンレス鋼の特定元素の許容量を厳密に規定し、耐食性を犠牲にせずにσ相の析出を抑制したので、耐食性−接合性−機械的特性のバランスに優れた二相ステンレスクラッド鋼が得られる。
【発明を実施するための形態】
【００２５】
１．合せ材の成分組成について
はじめに、本発明の合せ材の成分組成を規定した理由を説明する。なお、成分％は、全て質量％を意味する。
【００２６】
Ｃ：０．０３％以下
Ｃは不可避的に鋼材中に存在する元素の一つであるが、Ｃ量が０．０３％を超えると炭化物の析出が顕著に生じ、耐食性の劣化を引き起こす。従って、Ｃ量は０．０３％以下とする。好ましくは０．０２％以下である。
【００２７】
Ｓｉ：０．００１〜０．１５％
Ｓｉはσ相の析出を著しく促進する元素であり、極力低下することが望ましい。溶体化処理を省略してもシグマ相の析出を抑えるには、Ｓｉ量は０．１５％以下とする必要がある。しかしながら、合金の溶解、製錬を行う際には、Ｓｉは脱酸元素として有益な元素である。そのため、Ｓｉを過剰に低下することは工業的に非常に困難である。従って、Ｓｉ量は０．００１〜０．１５％の範囲とする。なお、好ましくは０．０５％以下である。
【００２８】
Ｍｎ：２％以下
Ｍｎは脱酸に有用な元素であるが、Ｍｎ量が２％を超えるとＭｎＳを形成し耐孔食性を劣化させる。従って、Ｍｎ量は２％以下とする。好ましくは１．５％以下である。より好ましくは１．０％以下である。
【００２９】
Ｐ：０．０５％以下
Ｐ量が０．０５％を超えると靭性が劣化することに加え、耐食性が劣化する。従って、Ｐ量は０．０５％以下とする。好ましくは０．０３％以下である。
【００３０】
Ｓ：０．０３％以下
Ｓ量が０．０３％を超えると熱間加工性が劣化することに加え、耐孔食性が劣化する。従って、Ｓ量は０．０３％以下とする。好ましくは０．０１％以下である。より好ましくは０．００１％以下である。
【００３１】
Ｎｉ：２〜１０％
Ｎｉは二相ステンレス鋼の一方の相であるオーステナイトを安定化させる元素として必須の元素である。その効果を発揮させるためには、最低２％以上の含有が必要である。しかしながら、Ｎｉは高価な金属であるために、１０％を超える含有は合金自体の高価格化を招いて従来合金よりも高価となってしまう。従って、Ｎｉ量は２〜１０％の範囲とする。また、前述のように二相ステンレス鋼では、γ相とα相との比率がほぼ１：１の場合に耐食性が最も優れている。従って、この相比率を満足するためにも、Ｎｉ量は２〜１０％の範囲とする。なお、好ましくは４〜８％の範囲である。
【００３２】
Ｃｒ：２０〜２８％
Ｃｒは合金の耐食性を保証し、かつ二相ステンレス鋼の他方の相であるα相を安定化するために必要不可欠な元素である。その効果を発揮させるためには、最低２０％以上の含有量が必要である。しかしながら、２８％を超える含有はσ相の析出を著しく促進して、延性や靭性に悪影響を及ぼす。従って、Ｃｒ量は２０〜２８％の範囲とする。また、前述のように二相ステンレス鋼では、γ相とα相との比率がほぼ１：１の場合に耐食性が最も優れているので、この相比率を満足するためにも、Ｃｒ量は２０〜２８％の範囲とする。耐食性の観点からは、好ましくは２４〜２８％の範囲である。
【００３３】
Ｍｏ：１〜５％
Ｍｏも合金の耐食性、特に耐孔食性や耐隙間腐食性を向上させる元素として重要である。その効果を発揮させるためには、最低１％以上の含有が必要である。しかしながら、５％を超える含有はσ相の析出を著しく促進して、延性や靭性に悪影響を及ぼす。従って、Ｍｏ量は１〜５％の範囲とする。また、耐孔食性の観点からは、好ましくは３〜５％の範囲である。
【００３４】
Ｎ：０．０１〜０．３０％
Ｎは合金の耐食性、特に耐孔食性を向上させる元素として重要であり、同時に、強度を向上させる元素としても有効であるので、その効果を発揮させるためには、最低０．０１％以上の含有量が必要である。しかしながら、０．３０％を超える含有は、合金の溶接特性に著しい悪影響を及ぼす。従って、Ｎ量は０．０１〜０．３０％の範囲とする。また、耐孔食性の観点からは、好ましくは０．１５〜０．３０％の範囲である。
【００３５】
Ｓｉ：０．００１〜０．１５％
Ｓｉはσ相の析出を著しく促進する元素であり、極力低下することが望ましい。溶体化処理を省略してもシグマ相の析出を抑えるには、Ｓｉ量は０．１５％以下とする必要がある。しかしながら、合金の溶解、製錬を行う際には、Ｓｉは脱酸元素として有益な元素である。そのため、Ｓｉを過剰に低下することは工業的に非常に困難である。従って、Ｓｉの許容含有量の範囲を０．００１〜０．１５％とする。なお、好ましくは０．０５％以下とする。
【００３６】
以上が本発明の合せ材の基本成分であり残部はＦｅ及び不可避的不純物であるが、更に特性を向上させるために、上記成分に加えて選択的にＷを以下の範囲で含有してもよい。
【００３７】
Ｗ：１〜３％
Ｗは合金の耐食性、特に耐孔食性を向上させる元素として重要であり、その効果を発揮させるには最低１％以上の含有が必要である。しかしながら、３％を超えて含有するとシグマ相析出が促進されるため、Ｗ量は１〜３％の範囲とすることが好ましい。
【００３８】
なお、本発明の二相ステンレスクラッド鋼の母材としては、低炭素鋼または低合金鋼を用いる。
【００３９】
低炭素鋼、低合金鋼の規格としては、例えばＪＩＳ  Ｇ  ３１０６に規格化されている溶接構造用鋼材、ＪＩＳ  Ｇ  ３１０３に規格化されているボイラ及び圧力容器用炭素鋼及びモリブデン鋼鋼板、ＪＩＳ  Ｇ  ３１１５に規格化されている圧力容器用鋼板、ＪＩＳ  Ｇ  ３１２４に規格化されている中・常温圧力容器用高強度鋼鋼板等を用いることができる。
【００４０】
２．合せ材の金属組織について
前述のように合せ材である二相ステンレス鋼はα相とγ相の相分率がおよそ１：１であるときに最大の耐孔食性が発揮されることが明らかとなっている。従って、十分な耐孔食性を発現できる相分率としてα相およびγ相の相分率を各々４０〜６０％とする。
また、高耐孔食性を得るためにはσ相分率としては１．０％以下とする。
【００４１】
なお、相分率はα相＋γ相＋σ相合計で１００％であり、σ相がゼロの場合はα相＋γ相で１００％とする。
【００４２】
相分率の測定方法について
相分率は２０％ＮａＯＨ溶液にて電解エッチングを施し、光学顕微鏡により撮影したカラー写真を画像処理ソフトで処理することで、α相、γ相、σ相それぞれの相分率を算出した。ここで、二相ステンレス鋼を２０％ＮａＯＨ溶液中で電解エッチングするとσ相、α相、γ相の順に濃くエッチングされるため、各相を区別することが可能となる。
【００４３】
ＣＰＴはＣＰＴ＝２．５Ｃｒ＋７．６Ｍｏ＋３１．９Ｎにより算出した。なお元素記号は各元素の質量％を示す。
【００４４】
ここで、各種元素濃度から算出されていることからも分かるように、上記計算式によって算出されたＣＰＴはσ相分率が０％である溶体化材の耐孔食性の指標値である。一方、σ相が析出する場合にはＣＰＴとσ相分率の兼ね合いによって耐孔食性が決定される。
【００４５】
ＣＰＴが高くなると素材の耐孔食性は向上するが、Ｃｒ、Ｍｏ、Ｎの含有量が多くなるためσ相は析出し易くなる。
【００４６】
上記の理由から請求項１、２記載の成分範囲内でかつ、ＣＰＴを５０〜６０℃の範囲とすることが好ましい。
【００４７】
３．二相ステンレスクラッド鋼の製造方法
本発明の二相ステンレスクラッド鋼の製造方法を以下に述べる。
【００４８】
加熱温度：１０５０〜１２００℃
加熱温度を１０５０℃以上とするのは、合せ材であるステンレス鋼中のσ相を十分に固溶させるためである。この温度を下回る加熱温度で製造した場合、σ相が残存してしまうため耐孔食性に優れたクラッド鋼を製造することは出来ない。１２００℃より高い加熱温度では母材の結晶粒粗大化が顕著であり、靭性が劣化する。従って、母材の靭性確保の観点から加熱温度を１２００℃以下とする。
【００４９】
制御圧延：９５０℃以下の温度域における累積圧下率３０％以上８０％以下
制御圧延は８００℃以上で仕上げ圧延を終了することを前提とし、さらに母材の強度、靭性を確保するために、制御圧延開始温度は９５０℃、累積圧下率は３０％以上８０％以下とする。仕上げ板厚との関係にもよるが、好ましい累積圧下率は５０〜７０％の範囲である。
【００５０】
圧下比：３以上
圧下比とはスラブ厚（圧延前のクラッド材の厚さ）／圧延後のクラッド材の厚さをいう。
【００５１】
熱間圧延において圧下比を３以上としたのは、クラッド鋼の接合は高温で圧下することにより、金属相互の結合力が生じることにより、圧下比３以上で良好な接合が得られるので圧下比は３以上とする。
【００５２】
圧延仕上げ温度：８００℃以上
８００℃以上の温度で圧延を終了するのは、圧延仕上げ温度が８００℃未満となると、合せ材の二相ステンレス鋼のσ相の析出が著しくなるため圧延仕上げ温度は８００℃以上とした。
【００５３】
冷却速度：２℃／ｓ以上、冷却停止温度：７００℃以下
圧延終了後に冷却速度２℃／ｓ以上で７００℃以下まで冷却するのは、７６０〜７００℃の温度範囲における冷却速度が２℃／ｓ未満では母材の結晶粒粗大化が著しく、靭性が劣化するためである。また、７００℃以下では結晶粒成長速度は遅くなるため、７００℃以下の冷却は放冷でも良いものとする。
【００５４】
４．評価方法について
次に合せ材の二相ステンレス鋼の耐孔食性について説明する。
【００５５】
耐孔食性の評価は、ＪＩＳ  Ｇ０５７８  塩化第二鉄腐食試験方法―試験方法（Ａ）により評価した。
試験方法は５０（±１）℃に加熱した６％ＦｅＣｌ３＋Ｎ／２０塩酸水溶液中に試験片を２４時間浸漬させ、試験前後の重量変化から腐食速度（ｇ／ｍ２・ｈ）を算出し、耐孔食性を評価した。評価基準は２．０ｇ／ｍ２・ｈ以下のものを耐孔食性が良好であると判断した。
【００５６】
合せ材と母材の接合性評価はＪＩＳ  Ｇ０６０１  せん断強さ試験によった。
せん断強さ試験は合せ材を母材から接合面と平行に剥離し、その剥離に要した最大せん断強度から接合性を評価する方法である。評価基準はせん断応力が２００ＭＰａ以上のものを接合性が良好であると判断した。
【００５７】
シャルピー衝撃は、母材についてＪＩＳ  Ｚ２２４２に規定の７．５×７．５ｍｍサブサイズＶノッチシャルピ衝撃試験片を採取し、測定した吸収エネルギー値に５／６を乗じて値を補正した。評価基準はシャルピー衝撃吸収エネルギー値が１００Ｊを超えるものを靭性が良好であると判断した。
【実施例１】
【００５８】
表１に示す１３鋼種（発明鋼５鋼種、比較鋼８鋼種）を溶解して合せ材を作成し、この合せ材を使ってクラッド鋼を作成し、σ相の発生状況を調査した。各合せ材を使ったクラッド鋼のスラブを加熱温度１１５０℃で加熱後、圧延を開始し、圧下比４、８５０〜９５０℃における累積圧下率を５０％として、８００℃で圧延を終了し、加速冷却開始温度７６０℃、加速冷却速度２０℃／ｓとして加速冷却を開始し、６１０℃で加速冷却を終了した。その結果を表２に示す。
【００５９】
表２に表１記載の各鋼を合せ材に使用したクラッド鋼のα相分率、γ相分率、σ相分率、鋼の化学成分から算出したＣＰＴ（Ｃｒｉｔｉｃａｌ  Ｐｉｔｔｉｎｇ  Ｔｅｍｐｅｒａｔｕｒｅ）温度および塩化第二鉄腐食試験（ＪＩＳ  Ｇ０５７８、  ５０℃、  ２４時間浸漬）における腐食速度を示す。ＣＰＴはＣＰＴ＝２．５Ｃｒ＋７．６Ｍｏ＋３１．９Ｎにより算出した。なお元素記号は各元素の質量％を示す。
ＣＰＴはＣＰＴ＝２．５Ｃｒ＋７．６Ｍｏ＋３１．９Ｎにより算出した。なお元素記号は各元素の質量％を示す。
【００６０】
塩化第二鉄腐食試験における合否判定基準は６％ＦｅＣｌ３＋Ｎ／２０塩酸水溶液中、５０℃で２４時間浸漬後に腐食減量が２．０ｇ／ｍ２・ｈｒ以下のものを耐孔食性が良好であると判断した。
【００６１】
【表１】
2014114466.tif 000002
【００６２】
【表２】
2014114466.tif 000003
【００６３】
本発明の化学成分である鋼Ｎｏ．１〜４および鋼Ｎｏ．７は良好な耐孔食性を示した。中でも、σ相析出量が１．０％以下である鋼は特に良好な耐孔食性を示した。一方、Ｓｉ量が０．１５を超えている鋼Ｎｏ．５、鋼Ｎｏ．６および鋼Ｎｏ．８はσ相析出に伴う耐孔食性の劣化が見られた。鋼Ｎｏ．４と鋼Ｎｏ．７の結果を比較すると１．１％のＷを含有する鋼Ｎｏ．７の方が高い耐孔食性を示す。しかし、Ｗを３．３％含有する鋼Ｎｏ．９はσ相析出による著しい耐孔食性の低下が生じた。本発明例と比較して、Ｎｏ．１０はＮｉが上限外れ、Ｎｏ．１１はＮｉ、Ｃｒが上限外れ、Ｎｏ．１２はＳｉが上限外れ、Ｍｏが下限外れ、Ｎｏ．１３はＳｉが上限外れ、Ｎが下限外れである。これら鋼Ｎｏ．１０〜１３は元々含有している耐孔食性元素濃度が低く、低ＣＰＴであることに起因して耐孔食性が低いことが分かる。
【００６４】
次に母材に低炭素鋼を合せ材に二相ステンレス鋼を使用してクラッド鋼を製造した。
合せ材は表１に示す二相ステンレス鋼を使用した。母材の化学成分は、鋼種Ａ（０．０７３Ｃ−０．１７Ｓｉ−１．２１Ｍｎ−０．００１Ｐ−０．００１Ｓ）、鋼種Ｂ（０．０４５Ｃ−０．２１Ｓｉ−１．０５Ｍｎ−０．０００９Ｐ−０．０００８Ｓ−０．２１Ｃｕ−０．１８Ｎｉ−０．０４５Ｎｂ−０．０１２Ｔｉ）を使用した。
【００６５】
クラッド鋼の製造結果を表３に、試験結果を表４に示す。
【００６６】
【表３】
2014114466.tif 000004
【００６７】
【表４】
2014114466.tif 000005